(57)【要約】【課題】  本発明は、安全性の高い有効成分を使用して、オオウズラタケ、カワラタケなどの木材腐朽菌に対する強力な防除効果および／またはシロアリに対する防蟻効果を発揮するとともに、水系製剤にできることから取扱い性および作業性に優れ、かつ、有効成分の残存性の高い木材防腐・防蟻剤を提供することを課題とする。【解決手段】  ヤシ油脂肪酸ジエタノールアミドを有効成分として含有する木材防腐・防蟻剤により、上記課題を解決する。【特許請求の範囲】
【請求項１】
ヤシ油脂肪酸ジエタノールアミドを有効成分として含有する木材防腐・防蟻剤。
【請求項２】
請求項１に記載の木材防腐・防蟻剤で、木材を処理することを特徴とする木材の処理方法。
【発明の詳細な説明】
【技術分野】
【０００１】
この発明は、木材防腐・防蟻剤およびそれを用いる木材の処理方法に関する。さらに詳しくは、オオウズラタケ、カワラタケおよびナミダタケなどによる木材の腐朽や、ヤマトシロアリやイエシロアリなどによる木材の蟻害を防止または抑制できる、安全性に優れた木材防腐・防蟻剤およびそれを用いる木材の処理方法に関する。
【背景技術】
【０００２】
木材は軽量でありながら強度が大きいことや、加工のしやすさ、人体にやさしいなど、その優れた特質により様々な分野で重用されている。しかしながら、生物系材料であるために避けられない幾つかの欠点、すなわち燃え易い、狂い易い、腐り易い、虫に食われ易い、変色し易い、割れ易いなどの性質を併せもっている。これらの欠点、特に木材腐朽菌による腐朽や、シロアリなどによる虫害を防ぐことは、木材の供用期間の延長や木材製品の信頼性向上のために必要不可欠であり、これらの欠点が克服されれば、資源としての木材をより一層有効に利用でき、ひいては地球環境の保全に大きく寄与できる。
【０００３】
このような点に鑑み、木材腐朽菌の防除薬剤、すなわち木材防腐剤として、フェノール系化合物、有機ハロゲン系化合物、有機錫系化合物、ナフテン酸系化合物およびタール系化合物などの有機系薬剤や、銅化合物、クロム化合物とヒ素化合物との混合物であるＣＣＡ薬剤、銅化合物と有機系薬剤との併用、ならびに第4級アンモニウム塩とホウ酸系化合物と水溶性アルカノールアミンと亜鉛イオン供給化合物とから構成される薬剤などが提案されている。
【０００４】
また、シロアリなどによる木材の虫害を防ぐ木材防蟻剤としては、古くはクロルデンのような塩素系薬剤が使用されていたが、環境汚染防止の観点からその使用が禁止され、現在では、クロルピリフォスやフェニトロチオンなどの有機リン系薬剤を主剤に用いた様々な形態の木材防蟻剤が汎用されている。
【０００５】
上記の木材防腐・防蟻剤の中で、有機系薬剤は効力の持続性および安全性に問題があり、また有害な元素や重金属を含有する薬剤は、環境規制に抵触する懸念があることからその使用が制限されたり、困難となってきていることから、高い安全性と効力持続性を兼ね備えた木材防腐・防蟻剤の早期開発が望まれている。
【０００６】
そこで、安全性の高い炭素数が７〜１２の脂肪酸のうちの少なくとも一種が、シロアリに対して摂食阻害作用、忌避作用、殺虫作用等の活性を有するとして、これらの脂肪酸を有効成分とする木材害虫防除剤が提案されている（特許文献１）。また、高級アルコールおよび高級脂肪酸エステルから選ばれる少なくとも一種を有効成分とする、人畜に対して安全性が高く環境に優しい木材害虫防除剤が提案されている(特許文献２)。
【０００７】
木材を処理する薬剤としては、安全性および取扱い性の点から水系製剤とすることが好ましいが、上記の脂肪酸、高級アルコールおよび高級脂肪酸エステルは、水にほとんど溶解しないため、水系製剤とするには多量の溶剤および界面活性剤を必要とするといった問題点があった。
【０００８】
一方、ヤシ油脂肪酸ジエタノールアミドは、安全性および水親和性の高いノニオン性界面活性剤であり、例えば、洗髪時等における泡立ちを付与する目的で毛髪化粧料に使用されている（特許文献３）。
【０００９】
【特許文献１】特許第２９２５０８１号公報（請求項１）
【特許文献２】特開平８−１３３９０９号公報（請求項１）
【特許文献３】特開２０００−１９１４７２号公報（
【００１０】
第１から３行）
【発明の開示】
【発明が解決しようとする課題】
【００１１】
この発明は、安全性の高い防腐有効成分を使用して、オオウズラタケ、カワラタケなどの木材腐朽菌に対する強力な防除効果および／または防蟻効果を発揮するとともに、取扱い性および作業性に優れ、かつ、有効成分の残存性の高い木材防腐・防蟻剤を提供することを課題とする。
【課題を解決するための手段】
【００１２】
この発明の発明者は、上記の課題を解決すべく鋭意研究を行った結果、化粧品原料基準に収載され安全性の高いヤシ油脂肪酸ジエタノールアミドが、顕著な木材防腐・防蟻効果を有する事実を見出し、この発明を完成するに到った。
【００１３】
かくしてこの発明によれば、ヤシ油脂肪酸ジエタノールアミドを有効成分とする木材防腐・防蟻剤が提供される。
【発明の効果】
【００１４】
この発明によれば、オオウズラタケ、カワラタケおよびナミダタケなどの木材腐朽菌に対して強力な防除効果および／またはシロアリに対する防蟻効果を発揮するとともに、取扱い性および作業性に優れ、かつ、有効成分の残存性の高い木材防腐・防蟻剤を提供することができる。
【発明を実施するための最良の形態】
【００１５】
この発明で用いられるヤシ油脂肪酸ジエタノールアミドは、ヤシ油脂肪酸とジエタノールアミンを縮合して得られるものであって、天然物誘導体あるいは合成物のいずれも好適に用いることができる。また、ノニオン性界面活性剤として市販されているものを用いてもよい。
【００１６】
この発明の木材防腐・防蟻剤の剤型としては、使用目的により液剤（例えば水溶剤、水和剤（フロアブル製剤）、乳剤、油剤）、固型剤（例えば粉剤、粒剤）、エアゾール剤など種々の剤型が可能であるが、水溶剤、乳剤または油剤が好ましく、水溶剤が特に好ましい。また、上記いずれの製剤も公知の方法を利用して製剤化することができる。
以下に、この発明の木材防腐・防蟻剤の製剤法について述べる。
【００１７】
水溶剤とする場合には、通常、有効成分を有機溶媒に溶解したものに水および所望により界面活性剤を加えて製剤化する。また、水溶剤を木材に塗布処理する場合には、必要に応じて水溶剤に被膜形成能を有する樹脂エマルションを添加してもよい。
【００１８】
この発明の木材防腐・防蟻剤を水溶剤とする場合に好適に用いられる有機溶媒を以下に例示する。
１）脂肪族炭化水素系
ｎ−ヘキサン、シクロヘキサン、ヘプタン、オクタンなど
２）芳香族炭化水素系
キシレン、トルエン、エチルベンゼン、クメンなど
３）エステル系
酢酸エチル、酢酸メチル、酢酸ｎ−ブチル、酢酸アミルなど
４）アルコール系
イソブタノール、ｓｅｃ−ブタノール、２−エチル−１−ブタノール、イソペンタノール、１−ヘプタノール、１−オクタノール、ネオペンチルアルコール、ジエチレングリコール、ジエチレングリコールモノメチルエーテル（ＭＤＧ）など
５）ケトン系
アセトン、メチルエチルケトン、メチルイソブチルケトン、メチルアミルケトン、シクロヘキサノンなど
６）カーボネート
エチレンカーボネート、ブチレンカーボネート、プロピレンカーボネート、ジメチルカーボネートなど
上記の有機溶媒は、単独でまたは２種以上のものを組み合わせて用いることができる。
【００１９】
水溶剤としては、アルコール系溶剤を使用するのが好ましい。また、ヤシ油脂肪酸ジエタノールアミドは界面活性能を有しているが、製剤の安定性を向上させる目的でさらに界面活性剤を使用してもよい。使用する界面活性剤としては、ノニオン系界面活性剤が好ましく、例えば、ソルビタン型、アルキルエーテル型およびアルキロールアミド型の界面活性剤などが挙げられる。
【００２０】
樹脂エマルションとしては、例えば、ポリ酢酸ビニル樹脂エマルション（樹脂固形分率４０〜５０％、平均分子量２，０００〜１００，０００）、ポリ酢酸ビニル・エチレン共重合体樹脂エマルション（樹脂固形分率４０〜５０％、平均分子量２，０００〜１００，０００）、ポリアクリル酸エステル樹脂エマルション（樹脂固形分率３０〜４０％、粘度１００〜５００ｃＰｓ、平均分子量３，０００〜５０，０００）が挙げられる。
【００２１】
水溶剤は、通常、有効成分を例えばアルコール系溶媒に溶解したものに水および所望により界面活性剤を加えて製剤化する。水溶剤は、製剤を１００重量部としたとき、有効成分量が０．１〜５０重量部、残部を有機溶媒と水と界面活性剤とするのが好ましい。これらの水溶剤は、使用時に水で所定の倍率、例えば１〜１０倍に希釈して使用することもできる。
【００２２】
また、水和剤（フロアブル製剤）は、製剤を１００重量部としたとき、有効成分が１〜２５重量部、乳化剤または増粘剤（例えばポリアクリル酸またはその塩、ポリビニルアルコール）が１０〜４０重量部程度とするのが好ましい。
【００２３】
乳剤とする場合には、通常、有効成分を乳化のための乳化剤と混合し、これに有機溶媒と水を加えて製剤化する。また、乳剤を木材に塗布処理した場合の被膜形成のために、必要に応じて水溶剤で例示された樹脂エマルションを乳剤に添加してもよい。乳剤において、有効成分を溶解させる有機溶媒としては、疎水性有機溶媒が好適に用いられる。
【００２４】
乳剤は、製剤を１００重量部としたとき、有効成分量が０．１〜５０重量部、残部を有機溶媒、水および界面活性剤、さらには樹脂エマルションとするのが好ましい。これらの乳剤は、使用時に水で所定の倍率、例えば１〜１０倍に希釈して使用される。
【００２５】
油剤とする場合には、水溶剤で例示された有機溶媒の他、灯油、重油、スピンドル油などの炭化水素溶媒を用いて製剤化する。油剤は、製剤を１００重量部としたとき、有効成分量が０．１〜５０重量部とするのが好ましい。
【００２６】
粉剤とする場合には、通常、有効成分を固体希釈剤（例えばカオリン、クレー、ベントナイト、ＣＭＣ、二酸化チタン、ホワイトカーボン、タルク、木粉、澱粉、デキストリン、シリカゲル粉末、水酸化カルシウムなどのカルシウム塩、無水石膏など）で希釈し、混合粉砕して製剤化する。
また、粒剤とする場合には、前記粉剤を成形して製剤化する。
粉剤および粒剤のような固型剤は、製剤を１００重量部としたとき、有効成分量が０．１〜５０重量部とするのが好ましい。
【００２７】
エアゾール剤とする場合、有機溶媒としては、水溶剤で例示された有機溶媒を使用することができる。また、噴射剤としては、代替フロン、液化天然ガスを好適に用いることができる。使用時には、これを噴霧部と弁を備えた気密容器に加圧充填して用いる。
【００２８】
この発明によれば、ヤシ油脂肪酸ジエタノールアミドを有効成分とする木材防腐・防蟻剤で、木材を処理することを特徴とする木材の処理方法が提供される。具体的には、木材処理用の減圧・加圧可能な注入缶、薬液貯蔵・回収用タンクおよびこれらを接続する配管から構成される木材注入処理系内で、木材を常法により処理することからなる木材の処理方法が提供される。
木材の処理方法は、この減圧・加圧などの注入法のほかに、塗布、浸漬、噴霧などの通常の方法であってもよい。
【００２９】
この方法で木材に注入されるべき処理剤中のヤシ油脂肪酸ジエタノールアミドの量は、処理される木材の種類や用途、形状によっても左右されるが、通常、木材１ｍ３当たり、約１〜２５ｋｇである。そのためには処理液中の有効成分の濃度を０．０１〜３０％とすると都合がよい。
【００３０】
この発明の木材防腐・防蟻剤は、多くの既存の木材防腐・防蟻・防カビ剤と混合して使用することができる。混合できる木材防腐剤としては、例えばヒノキチオール（別名：β−ツヤプリシン）、α−ツヤプリシン、γ−ツヤプリシン、β−ドラブリン、ノートカチンなどのトロポロン系化合物、桂皮アルデヒドおよびその誘導体、直鎖アルデヒドおよびその誘導体、４−クロルフェニル−３−ヨードプロパギルフォルマール、３−エトキシカルビニルオキシ−１−ブロム−１，２−ヨードプロペン、３−ヨード−２−ユーピロベニルブチルカーバメートなどの有機ヨード系化合物類、ナフテン酸銅、ナフテン酸亜鉛などのナフテン酸金属塩類、Ｎ−ニトロン−シクロヘキシルヒドロキシルアミンアルミニウムなどのヒドロキシルアミン系化合物類、モノクロルナフタリンなどのナフタリン系化合物類、Ｎ−メトキシ−Ｎ−シクロヘキシル−４−（２，５−ジメイルフラン）カルバリニドなどのアニリド系化合物類、Ｎ，Ｎ−ジメチル−Ｎ'−フェニル−Ｎ'（ジクロフルオロメチルチオ）スルファミドなどのハロアルキルチオ系化合物類、テトラクロルイソフタロニトリルなどのニトリル系化合物類、クレオソート油などのタール系化合物類、ジニトロフェノール、ジニトロクレゾール、クロロニトロフェノール、２，５−ジクロロ−４−ブロモフェノールなどのフェノール類、ジデシルジメチルアンモニウムクロライド、ジデシルジメチルアンモニウムアジペート、Ｎ−アルキルベンジルメチルアンモニウムクロライドなどの第４級アンモニウム塩類、ホルマリン、グルタルアルデヒド、パラホルムアルデヒドなどのアルデヒド類、ＴＢＴＯ、トリブチルスズフタレートなどの有機スズ類、エタノール、イソプロパノール、プロパノールなどのアルコール類、５−クロロ−２−メチル−４−イソチアゾリン−３−オン、１，２−ベンゾイソチアゾリン−３−オン、２−ｎ−オクチル−４−イソチアゾリン−３−オン、４，５−ジクロロ−２−オクチル−４−イソチアゾリン−３−オン、またはそれらの金属塩などのイソチアゾロン系化合物類、その他パーメスリン、テブコナゾール、シプロコナゾール、プロピコナゾール、アザコナゾール、２−メルカプトベンゾチアゾールなどの有機化合物類、ヒ素化合物、五酸化二ヒ素、ヒ酸水素ナトリウム、ヒ酸、クロム化合物、三酸化クロム、二クロム酸カリウム、二クロム酸ナトリウム、二クロム酸アンモニウム、銅化合物、酸化第二銅、硫酸銅、硝酸銀、ふっ化ナトリウム、けいふっ化銅、けいふっ化亜鉛、ホウ酸、ホウ酸ナトリウム、酸化アンチモンなどの無機化合物類などが挙げられる。
【００３１】
また、混合できる木材防蟻剤としては、例えばヒノキチオールなどのトロポロン系化合物、ヒバ油、中性ヒバ油などの精油、デカン酸などのアルキルカルボン酸誘導体、デカン酸などを含むヤシ油誘導体、ホキシム、クロルホピリス、ピリダフェンチオン、テトラクロルビンホス、フェニトロチオン、プロペンタンホスなどの有機リン系化合物類、ペルメトリン、トラロメスリン、アレスリンなどのピレスロイド系化合物類、シラフルオフェン、エントフェンブロックスなどのピレスロイド様化合物類、プロボクサル、バッサなどのカーバメート系化合物類、トリプロピルイソシアヌレートなどのトリアジン系化合物類、モノクロルナフタリンなどのナフタリン系化合物類、オクタクロロジプロピルエーテルなどの塩素化ジアルキルエーテル添加系化合物類、イミダクロプリドなどのクロルニコチニル化合物類などが挙げられる。
【００３２】
また、この発明の木材防腐・防蟻剤は、一般に建築用、土木工事用および紙・パルプなど工業製品製造用繊維原料用の木材を対象とするが、特に環境、種々の条件などにより木材腐朽菌が発生しやすいアカマツ、スギおよびブナなどに好適に用いることができる。
【００３３】
この発明の木材防腐・防蟻剤で処理された木材を、浸透性・造膜性を有する硬化型合成樹脂塗料でさらに全面塗装処理すれば、処理済みの木材を屋外で使用しても有効成分の揮発や溶脱が抑制され、防腐・防蟻効果がより一層補強され、屋外での長期使用にも十分耐え得る性能を付与することができる。そのような硬化型合成樹脂塗料としては、例えばポリウレタン樹脂塗料などが挙げられる。
【実施例】
【００３４】
この発明を実施例によりさらに詳細に説明するが、これらの実施例によりこの発明が限定されるものではない。
【００３５】
下記の有効成分および溶剤を混合、撹拌することにより木材防腐・防蟻剤製剤を調製した。
製剤例１
ヤシ油脂肪酸ジエタノールアミド                                      １５重量部
ジエチレングリコールモノメチルエーテル                              １５重量部
水                                                                  ７０重量部
【００３６】
（試験例１）木材防腐効果確認試験
試験は木材防腐剤の性能基準及び試験方法(JIS K 1571:1998)に準拠した(全て耐候操作あり)。供試菌株には農林水産省森林総合研究所（ＦＦＰＲＩ）で分離した木材防腐剤防腐性能試験用標準菌より継代培養したとオオウズラタケ（Fomitopsis palustris(Berk.et Curt.)Gilbn.&Ryv. FFPRI 0507、以下「ＴＹＰ」と略す。）とカワラタケ（Trametes versicolor(L.:Fr.)Pilat FFPRI 1030、以下「ＣＯＶ」と略す。）を使用した。 供試薬剤および試験結果を表１に示す。
【００３７】
【表１】
2006001885.tif 000002
【００３８】
（試験例２）木材防蟻効果確認試験
前記製剤を用いて、(社)日本木材保存協会規格「加圧処理用木材防蟻剤の室内防蟻効力試験方法および性能基準」（ＪＷＰＳ−ＴＷ−Ｐ．１）に準じて、木材防蟻効果確認試験を行なった。その結果を表２に示す。
【００３９】
【表２】
2006001885.tif 000003